(57)【要約】【課題】不燃性化粧材を提供する。【解決手段】無機質基材６に接着剤９を介して不燃性メラミン樹脂化粧板４を積層し、圧締する。無機質基材６と接着剤９の間にプライマー層８を介在させる。不燃性メラミン樹脂化粧板４には厚みが０．６〜０．８ｍｍで、熱可塑性樹脂をバインダーとし、水酸化アルムニウムを含むスラリーを繊維質基材に含浸、乾燥したコア層３と、メラミン樹脂含浸パターン紙１を積層し、熱圧一体化したものを用いる。【選択図】図２
2016155261.tif 000002
【特許請求の範囲】
【請求項１】
無機質基材（６）に接着剤（９）を介して不燃性メラミン樹脂化粧板（４）が積層され、圧締されてなる不燃性化粧材（２１）。
【請求項２】
前記無機質基材（６）と前記接着剤（９）の間にプライマー層（８）が介在することを特徴とする請求項１記載の不燃性化粧材。
【請求項３】
前記プライマー層はアルキルシリケートからなることを特徴とする請求項２記載の不燃性化粧材。
【請求項４】
側面が曲面に加工された無機質系基材（７）に、接着剤を介して不燃性メラミン樹脂化粧板（４）がポストフォーム加工されてなる不燃性化粧カウンター。
【請求項５】
前記無機質基材と接着剤の間にプライマー層が介在することを特徴とする請求項４記載の不燃性化粧カウンター。
【請求項６】
前記プライマー層はアルキルシリケートからなることを特徴とする請求項５記載の不燃性化粧カウンター。
【発明の詳細な説明】
【技術分野】
【０００１】
本発明は不燃性化粧材及び不燃性化粧カウンターに関する。
【背景技術】
【０００２】
以前より、芯材に石膏ボード、ケイ酸カルシウム板などの無機質基材を用い表面にＵＶ塗装や、突き板、塩化ビニルシート、ジアリルフタレート含浸紙などの化粧シートによる化粧層を設けた化粧材が知られている。この化粧材は芯材が不燃性であるため木質系基材を芯材とした物に比べ、防火性に優れることから商業施設、公共施設の壁面や、住宅の内装等に用いられている。
【０００３】
従来の化粧材の構成について、図８を用いて説明すると、下から順に芯材としての無機質系基材、シーラー層、接着剤層、樹脂含浸化粧層とが積層一体化されている。また、図示はしないが特許文献１にはケイ酸カルシウム板と樹脂含浸化粧紙を積層成形した不燃性化粧板が、また、特許文献２にはケイ酸カルシウム板と熱硬化性樹脂化粧板とをウレタン系接着剤で加圧圧着する技術が開示されている。
【先行技術文献】
【特許文献】
【０００４】
【特許文献１】特開平６−１４３４８４号公報
【特許文献２】特開昭６１−１４３１３２号公報
【特許文献３】特開昭６３−４９４３号公報
【特許文献４】特開２００８−２１２３１９号公報
【発明の開示】
【発明が解決しようとする課題】
【０００５】
しかしながら、従来の化粧材は表面物性、例えば、耐摩耗性、耐擦傷性、耐熱性、不燃性に劣りやすく、端部を曲げ加工してカウンターに供するのが困難であった。
【課題を解決するための手段】
【０００６】
本発明はかかる状況に鑑み検討されたもので、無機質基材に接着剤を介して不燃性メラミン樹脂化粧板が積層され、圧締されてなる不燃性化粧材である。
【発明の効果】
【０００７】
本発明の不燃性化粧材は、基材に無機質基材を用いているので不燃性、寸法安定性に優れる。また、化粧層として不燃性メラミン樹脂化粧板を用いているので、メラミン樹脂化粧板の物性に加え不燃性に優れ、しかも厚みが薄いため曲げ加工でき、角がなくぶつかっても怪我をすることのないカウンターを得ることができる。
【図面の簡単な説明】
【０００８】
【図１】本発明で用いる不燃性化粧板の構成断面図。
【図２】本発明の不燃性化粧材の構成断面図。
【図３】カウンターの芯材。
【図４】本発明のカウンターの構成断面図。
【図５】本発明で用いる不燃性化粧板の構成断面図。
【図６】本発明の不燃性化粧材の構成断面図。
【図７】本発明のカウンターの構成断面図。
【図８】従来の化粧材。
【発明を実施するための最良の形態】
【０００９】
以下、本発明について詳細に説明する。
本発明に関わる無機質系基材としてはセメント板又はケイ酸カルシウム板があげられ、これら基材は難燃性能が高く、表層に色、柄が豊富な不燃性の化粧板を適用すれば仕上がった化粧材も見栄えがし、強度に優れ、しかも不燃性を有するものとなる。無機質系基材の厚みは強度、取扱易さから５ｍｍ〜２０ｍｍのものが好適である。特に、軽量で、耐水性、加工性、耐衝撃性、寸法安定性に優れるケイ酸カルシウム板が好適に用いられ、特に８〜１２ｍｍの厚みのものが撓みが少なく取扱やすい。
【００１０】
ケイ酸カルシウム板は、ケイ酸質原料、石灰質原料及び補強繊維を主原料とし、ウエットマシンで抄造したケイ酸カルシウム板タイプ２と、ボードプレスで圧縮成形したケイ酸カルシウム板タイプ３などがあげられる。本発明においてはオートクレーブ中で高温高圧蒸気養生をおこない、強く安定した結晶構造をもつケイ酸カルシウム板タイプ２が好適に用いられる。
【００１１】
無機質系基材と接着剤との間にはシーラー層を設けても良い。無機質系基材と接着剤との間にシーラー層を介在させることにより、無機質系基材の表面に皮膜を形成することができ、下地の粉の飛散を防止することができる。シーラー層としては、ウレタン樹脂系プライマー、エポキシ樹脂系プライマー、アクリル樹脂系プライマー等の合成樹脂プライマー、アルキルシリケート又はその加水分解縮合物が採用できる。
【００１２】
特に、アルキルシリケートはケイ酸カルシウム板の微細な孔に浸透し基材に強固に固着し、後で塗布する接着剤との密着も優れたものになり好ましい。シーラー層の塗布量は、８０〜１２０ｇ／ｍ２であれば皮膜の形成が十分で、塗布方法はスプレーによる吹き付け、ローラー塗りで行う。
【００１３】
アルキルシリケートとしては、テトラメチルシリケート、テトラエチルシリケート、テトラ−ｎ−プロピルシリケート、テトラ−ｉ−プロピルシリケート、テトラ−ｎ−ブチルシリケート、テトラ−ｉ−ブチルシリケート、テトラ−ｓｅｃ−ブチルシリケートなどのテトラアルキルシリケートなどをあげることができる。
【００１４】
市販品としては、ＨＡＳ−１（シリカ含有量２０．０〜２２．０重量％、エタノール／イソプロパノール混合溶媒）、ＨＡＳ−６（シリカ含有量１７．０〜１９．０重量％、エタノール溶媒）、ＨＡＳ−１０（シリカ含有量９．０〜１１．０重量％、エタノール／イソプロパノール混合溶媒）（以上、商品名コルコート株式会社製）が挙げられる。
【００１５】
接着剤には耐熱性に優れ可撓性が高い、クロロプレンゴム接着剤、ニトリルゴム接着剤等の合成ゴム系の接着剤、ウレタン系の接着剤を用いると不燃化粧板を曲げ加工する際、不燃化粧板の伸びに追従する。接着剤の塗布量は、８０〜１２０ｇ／ｍ２であれば不燃性メラミン樹脂化粧板との接着性が良好で不燃性能も確保できる。
【００１６】
本発明で不燃性メラミン樹脂化粧板は、ガラス転移温度が０℃を超える熱可塑性樹脂をバインダーとし、水酸化アルムニウムを含むスラリーを繊維質基材に含浸、乾燥したコア層と、メラミン樹脂含浸パターン紙を必須の構成材料として積層し、熱圧一体化したものが用いられ、厚みは０．６〜０．８ｍｍであれば曲げ加工しやすく３Ｒ（Ｒは曲率半径）でも可能である。
【００１７】
尚、不燃性メラミン樹脂化粧板とは、ＩＳＯ５６６０に準拠したコーンカロリーメーターによる２０分試験の発熱性試験を行い、以下のα〜γの全てを充足したものをいう。
α：総発熱量が８ＭＪ／ｍ２以下である。
β：最高発熱速度が１０秒以上継続して２００ＫＷ／ｍ２を超えない。
γ：試験開始後２０分間、裏面まで貫通する亀裂および穴の発生がない。
【実施例１】
【００１８】
不燃性メラミン樹脂化粧板
ガラス転移温度（Ｔｇ）４７℃で、エチルアクリレートとメチルメタアクリレートを主モノマーとするアクリル樹脂エマルジョン（品番ＡＸＮ−１５０、アイカ工業株式会社製、平均粒子径２２５ｎｍ）をバインダーとし、水酸化アルムニウムを含むスラリーをガラス繊維不織布に含浸、乾燥したスラリー含浸コア紙２枚と、メラミン樹脂含浸パターン紙を必須の構成材料として用いた厚み０．６８ｍｍの不燃性メラミン樹脂化粧板を用意した。
【００１９】
不燃性化粧材の製造
厚み１２ｍｍのケイ酸カルシウム板（ＪＩＳ−Ａ−５４３０に規定されたタイプ２、０．８ケイ酸カルシウム板）を芯材として、ウレタン系のプライマー（商品名ＪＷ−９００Ｎ、アイカ工業株式会社製）を１００ｇ／ｍ２塗布し、次いでクロロプレン接着剤（商品名アイカアイボン  ＲＱ−９００Ｐ、アイカ工業株式会社製）を１００ｇ／ｍ２塗布し、不燃性メラミン樹脂化粧板を圧力４ｋｇｆ／ｃｍ２、温度１６０℃で圧締し、不燃性化粧材を得た。
【実施例２】
【００２０】
不燃性化粧材の製造
実施例１において、ウレタン系のプライマーＪＷ−９００Ｎに代えて、テトラエチルシリケートの加水分解縮合物（商品名ＨＡＳ−１、コルコート株式会社製）を用いた以外は同様に実施した。
【実施例３】
【００２１】
図３に示すようにケイ酸カルシウム板の側面に、同質材料による円弧状（１０Ｒ）の端部を接合して芯材として、ウレタン系のプライマー（商品名ＪＷ−９００Ｎ、アイカ工業株式会社製）を１００ｇ／ｍ２塗布し、次いで、クロロプレン接着剤（商品名アイカアイボン  ＲＱ−９００Ｐ、アイカ工業株式会社製）を１００ｇ／ｍ２塗布し、不燃性メラミン樹脂化粧板を圧力４ｋｇｆ／ｃｍ２、温度１６０℃で圧締しつつ、１０Ｒで曲げ加工して不燃性化粧カウンターを得た。
【実施例４】
【００２２】
実施例３において、ウレタン系のプライマーＪＷ−９００Ｎに代えて
エチルシリケート（商品名ＨＡＳ−１、コルコート株式会社製）を用いた以外は同様に実施した。
【実施例５】
【００２３】
不燃性メラミン樹脂化粧板
ガラス転移温度（Ｔｇ）４７℃で、エチルアクリレートとメチルメタアクリレートを主モノマーとするアクリル樹脂エマルジョン（品番ＡＸＮ−１５０、アイカ工業株式会社製、平均粒子径２２５ｎｍ）をバインダーとし、水酸化アルムニウムを含むスラリーをガラス繊維不織布に含浸、乾燥したスラリー含浸コア紙２枚と、水酸化アルミニム混抄紙にメラミン樹脂が含浸された中間層１枚と、メラミン樹脂含浸パターン紙を必須の構成材料として用いた厚み０．７１ｍｍの不燃性メラミン樹脂化粧板を用意した。
【００２４】
不燃性化粧材の製造
厚み１２ｍｍのケイ酸カルシウム板（ＪＩＳ−Ａ−５４３０に規定されたタイプ２、０．８ケイ酸カルシウム板）を芯材として、エチルシリケートの加水分解縮合物（商品名ＨＡＳ−１、コルコート株式会社製）を１００ｇ／ｍ２塗布し、次いでクロロプレン接着剤（商品名アイカアイボン  ＲＱ−９００Ｐ、アイカ工業株式会社製）を１００ｇ／ｍ２塗布し、不燃性メラミン樹脂化粧板を圧力４ｋｇｆ／ｃｍ２、温度１６０℃で圧締し、不燃性化粧材を得た。
【実施例６】
【００２５】
ケイ酸カルシウム板の側面に、同質材料による円弧状（１０Ｒ）の端部を接合して芯材として、エチルシリケート（商品名ＨＡＳ−１、コルコート株式会社製）を１００ｇ／ｍ２塗布し、次いで、クロロプレン接着剤（商品名アイカアイボン  ＲＱ−９００Ｐ、アイカ工業株式会社製）を１００ｇ／ｍ２塗布し、不燃性メラミン樹脂化粧板を圧力４ｋｇｆ／ｃｍ２、温度１６０℃で圧締しつつ、１０Ｒで曲げ加工して不燃性カウンターを得た。
【符号の説明】
【００２６】
１  メラミン樹脂含浸パターン紙
２  中間層
３  スラリー含浸コア紙
４  不燃性メラミン樹脂化粧板
５  不燃性メラミン樹脂化粧板
６  芯材
７  芯材
８  プライマー
９  接着剤
２１  不燃性化粧材
２２  不燃性化粧材
３１  不燃性化粧カウンター
３２  不燃性化粧カウンター
５０  樹脂含浸化粧層
５９  接着剤
５８  プライマー
６０  化粧材
【図１】
2016155261.tif 000003
【図２】
2016155261.tif 000004
【図３】
2016155261.tif 000005
【図４】
2016155261.tif 000006
【図５】
2016155261.tif 000007
【図６】
2016155261.tif 000008
【図７】
2016155261.tif 000009
【図８】
2016155261.tif 000010